(57)【要約】【課題】陽極部と陽極リード端子との接合強度が大きくて、信頼性の高い固体電解コンデンサを確実に製造することが可能な固体電解コンデンサの製造方法および該製造方法により製造される信頼性の高い固体電解コンデンサを提供する。【解決手段】陽極部１、陽極部上に配設された誘電体層３、誘電体層上に配設された陰極部２を有するコンデンサ素子１０と、コンデンサ素子の陽極部に電気的に接合された陽極リード端子１１と、コンデンサ素子の陰極部に電気的に接合された陰極リード端子１２とを備えた固体電解コンデンサＡを製造するにあたって、陽極リード端子１１の陽極部１との接合部１１ｂ、および、陽極部１の陽極リード端子との接合部１ｂの少なくとも一方に、接合対象である陽極リード端子または陽極部との接触抵抗を増大させるための抵抗増大処理を施した後、陽極部と陽極リード端子とを抵抗溶接する。【選択図】  図１
2015230976.tif 000002
【特許請求の範囲】
【請求項１】
陽極部、前記陽極部上に配設された誘電体層、前記誘電体層上に配設された陰極部を有するコンデンサ素子と、
前記コンデンサ素子の前記陽極部に電気的に接合された陽極リード端子とを備えた固体電解コンデンサの製造方法であって、
前記陽極リード端子の前記陽極部との接合部に、前記陽極部との接触抵抗を増大させるための抵抗増大処理を施す工程と、
前記陽極リード端子の前記抵抗増大処理が施された前記接合部と、前記陽極部とを抵抗溶接する工程と
を具備することを特徴とする固体電解コンデンサの製造方法。
【請求項２】
陽極部、前記陽極部上に配設された誘電体層、前記誘電体層上に配設された陰極部を有するコンデンサ素子と、
前記コンデンサ素子の前記陽極部に電気的に接合された陽極リード端子と、
を備えた固体電解コンデンサの製造方法であって、
前記陽極部の前記陽極リード端子との接合部に、前記陽極リード端子との接触抵抗を増大させるための抵抗増大処理を施す工程と、
前記陽極部の前記抵抗増大処理が施された前記接合部と、前記陽極リード端子とを抵抗溶接する工程と
を具備することを特徴とする固体電解コンデンサの製造方法。
【請求項３】
陽極部、前記陽極部上に配設された誘電体層、前記誘電体層上に配設された陰極部を有するコンデンサ素子と、
前記コンデンサ素子の前記陽極部に電気的に接合された陽極リード端子と、
を備えた固体電解コンデンサの製造方法であって、
前記陽極部の前記陽極リード端子との接合部、および、前記陽極リード端子の前記陽極部との接合部の両方に、両者間の接触抵抗を増大させるための抵抗増大処理を施す工程と、
抵抗増大処理が施された、前記陽極リード端子の前記接合部と前記陽極部の前記接合部とを抵抗溶接する工程と
を具備することを特徴とする固体電解コンデンサの製造方法。
【請求項４】
前記抵抗増大処理が、前記接合部に凹凸を形成する方法、前記接合部に貫通孔を形成する方法、および前記接合部に酸化被膜を形成する方法からなる群より選ばれる少なくとも１つの方法により行われる処理であることを特徴とする請求項１〜３のいずれかに記載の固体電解コンデンサの製造方法。
【請求項５】
請求項１〜４のいずれかに記載に製造方法により製造されたものであることを特徴とする固体電解コンデンサ。
【発明の詳細な説明】
【技術分野】
【０００１】
本発明は固体電解コンデンサの製造方法および固体電解コンデンサに関し、詳しくは、コンデンサ素子の陽極部に陽極リード端子が抵抗溶接の方法で接合された構造を有する固体電解コンデンサの製造方法および固体電解コンデンサに関する。
【背景技術】
【０００２】
固体電解コンデンサ１には、図６に示すように、陽極部（陽極体）１１１と、陽極部１１１上に配設された誘電体層１１２と、誘電体層１１２を介して陽極部１１１と対向するように配設された陰極部１１５を有するコンデンサ素子１２０と、コンデンサ素子１２０の陽極部１１１に接続された陽極リード端子１３１と、陰極部１１５上に接続された陰極リード端子１３２とを備え、陽極リード端子１３１と陰極リード端子１３２の引出部（露出部）１３１ａ，１３２ａを除いて、全体が外装樹脂１１６により封止された固体電解コンデンサがある（特許文献１参照）。
【０００３】
なお、この固体電解コンデンサにおいて、上記陰極部１１５は、誘電体層１１２上に配設された陰極電解質としての導電性ポリマー層１１３と、陰極引出層１１４とを備えている。
【０００４】
また、陽極リード端子１３１は、陽極部１１１の接続部（陽極リードピン）１１１ａに、溶接の方法で接続されており、陰極リード端子１３２は、導電性接着剤１３３により、陰極部１１５の陰極引出層１１４に接合されている。
【０００５】
そして、この特許文献１の固体電解コンデンサにおいては、プリント配線基板に対するはんだ付け性を良好かつ安定なものにするため、および陰極リード端子１３２の、導電性接着材１３３を介してコンデンサ素子（電子部品素子）１２０に接続される箇所において、接続電気抵抗を小さく、かつ安定化させる目的で、陽極リード端子１３１および陰極リード端子１３２には、金めっき層１４１，１４２を形成するようにしている。
【０００６】
ところで、特許文献１のような構成を有する固体電解コンデンサにおいて、陽極部１１１の接続部（陽極リードピン）１１１ａと、陽極リード端子１３１とを、一般的に広く用いられている抵抗溶接の方法で溶接しようとした場合、陽極部と陽極リード端子との接触抵抗が低い場合、十分に発熱せず、陽極リード端子と陽極部とを確実に接合することが困難になる。そして、陽極リード端子と陽極部とを接合することができない場合（不着）が生じたり、接合強度不足によりその後の製造工程や製品としての実使用時に陽極リード端子が陽極部から脱落（剥離）するというような問題点がある。
なお、実施形態１では、陽極リード端子に金めっき層を形成するようにしているため、陽極部と陽極リード端子との接触抵抗が低くなりやすく、上述のような問題点を起こしやすい。
【０００７】
また、上述のような陽極リード端子と陽極部との不着や工程・実使用中の陽極リード端子の脱落（剥離）などを減らすために、抵抗溶接時のエネルギー（溶接電力））を増やすことが考えられるが、抵抗溶接時のエネルギーが大きくなり過ぎると、金属が周囲に飛び散るスプラッシュ不良の割合が増加するという問題点がある。
【先行技術文献】
【特許文献】
【０００８】
【特許文献１】特開２００３−１２４０７４号公報
【発明の概要】
【発明が解決しようとする課題】
【０００９】
本発明は、上記課題を解決するものであり、陽極部と陽極リード端子との接合強度が大きくて、信頼性の高い固体電解コンデンサを確実に製造することが可能な固体電解コンデンサの製造方法および該製造方法により製造される信頼性の高い固体電解コンデンサを提供することを目的とする。
【課題を解決するための手段】
【００１０】
上記課題を解決するため、本発明の固体電解コンデンサの製造方法は、
陽極部、前記陽極部上に配設された誘電体層、前記誘電体層上に配設された陰極部を有するコンデンサ素子と、
前記コンデンサ素子の前記陽極部に電気的に接合された陽極リード端子と、
前記コンデンサ素子の前記陰極部に電気的に接合された陰極リード端子と
を備えた固体電解コンデンサの製造方法であって、
前記陽極リード端子の前記陽極部との接合部に、前記陽極部との接触抵抗を増大させるための抵抗増大処理を施す工程と、
前記陽極リード端子の前記抵抗増大処理が施された前記接合部と、前記陽極部とを抵抗溶接する工程と
を具備することを特徴としている。
【００１１】
また、本発明の他の固体電解コンデンサの製造方法は、
陽極部、前記陽極部上に配設された誘電体層、前記誘電体層上に配設された陰極部を有するコンデンサ素子と、
前記コンデンサ素子の前記陽極部に電気的に接合された陽極リード端子と、
前記コンデンサ素子の前記陰極部に電気的に接合された陰極リード端子と
を備えた固体電解コンデンサの製造方法であって、
前記陽極部の前記陽極リード端子との接合部に、前記陽極リード端子との接触抵抗を増大させるための抵抗増大処理を施す工程と、
前記陽極部の前記抵抗増大処理が施された前記接合部と、前記陽極リード端子とを抵抗溶接する工程と
を具備することを特徴としている。
【００１２】
また、本発明のさらに他の固体電解コンデンサの製造方法は、
陽極部、前記陽極部上に配設された誘電体層、前記誘電体層上に配設された陰極部を有するコンデンサ素子と、
前記コンデンサ素子の前記陽極部に電気的に接合された陽極リード端子と、
前記コンデンサ素子の前記陰極部に電気的に接合された陰極リード端子と
を備えた固体電解コンデンサの製造方法であって、
前記陽極部の前記陽極リード端子との接合部、および、前記陽極リード端子の前記陽極部との接合部の両方に、両者間の接触抵抗を増大させるための抵抗増大処理を施す工程と、
抵抗増大処理が施された、前記陽極リード端子の前記接合部と前記陽極部の前記接合部とを抵抗溶接する工程と
を具備することを特徴としている。
【００１３】
本発明の固体電解コンデンサの製造方法においては、前記抵抗増大処理が、前記接合部に凹凸を形成して前記接合部における接触面積を減少させる方法、前記接合部に貫通孔を形成して前記接合部における接触面積を減少させる方法、および前記接合部に絶縁抵抗の大きい酸化被膜を形成する方法からなる群より選ばれる少なくとも１つの方法により行われる処理であることが好ましい。
【００１４】
抵抗増大処理を、上述の方法で実施することにより、上記接合部の接触抵抗を確実に増大させ、抵抗溶接によって、陽極部と陽極リード端子とをより確実に接合させることが可能になり、本発明をさらに実効あらしめることができる。
【００１５】
また、本発明の固体電解コンデンサは、上述の本発明の固体電解コンデンサの製造方法により製造されたものであることを特徴としている。
【発明の効果】
【００１６】
本発明の固体電解コンデンサの製造方法においては、陽極リード端子の陽極部との接合部に、陽極部との接触抵抗を増大させるための抵抗増大処理を施した後、陽極リード端子の抵抗増大処理が施された接合部と、陽極部とを抵抗溶接するようにしているので、抵抗溶接時の電気抵抗を高くすることが可能になる。その結果、発熱量が増加して確実な抵抗溶接が行われ、陽極部と陽極リード端子の間で安定した接合を得ることができる。
【００１７】
また、本発明の他の固体電解コンデンサの製造方法のように、陽極部の陽極リード端子との接合部に、陽極リード端子との接触抵抗を増大させるための抵抗増大処理を施した後、陽極部の抵抗増大処理が施された接合部と、前記陽極リード端子とを抵抗溶接するようにした場合にも、抵抗溶接時の電気抵抗を高くすることで、発熱量を増やし、陽極部と陽極リード端子の間で安定した接合を得ることができる。
【００１８】
また、本発明のさらに他の固体電解コンデンサの製造方法のように、陽極リード端子の陽極部との接合部、および、陽極部の陽極リード端子との接合部の両方に、両者間の接触抵抗を増大させるための抵抗増大処理を施した後、抵抗増大処理が施された、陽極リード端子の接合部と陽極部の接合部とを抵抗溶接するようにした場合、抵抗溶接時の電気抵抗を確実に高くして、発熱量を増やし、陽極部と陽極リード端子の間でさらに安定した接合を得ることが可能になる。
【００１９】
また、本発明の固体電解コンデンサは、上述の本発明の固体電解コンデンサの製造方法で製造されたものであることから、陽極部と陽極リード端子とが確実に接合された信頼性の高い固体電解コンデンサを提供することができる。
【図面の簡単な説明】
【００２０】
【図１】本発明の一実施形態にかかる固体電解コンデンサを示す図である。
【図２】本発明の一実施形態にかかる固体電解コンデンサの製造方法の一工程において、陽極リード端子の陽極部との接合部に抵抗増大処理を施した状態を示す図である。
【図３】評価試験１において、陽極リード端子の陽極部との接合部に突起を形成する処理（抵抗増大処理）を施した状態を模式的に示す図である。
【図４】（ａ）は被溶接物（陽極部と陽極リード端子）の上面側および下面側に溶接電極を配置して抵抗溶接を行う方法を模式的に示す図、（ｂ）は溶接電極の構成を示す図である。
【図５】評価試験２において、陽極部の陽極引出部（接合部）に凹部を形成する処理（抵抗増大処理）を施した状態を模式的に示す図である。
【図６】従来の固体電解コンデンサを示す図である。
【発明を実施するための形態】
【００２１】
以下に本発明の実施形態を示して、本発明の固体電解コンデンサの製造方法について詳しく説明する。
なお、この実施形態において製造される固体電解コンデンサＡは、図１に示すように、陽極部１、陽極部１上に配設された誘電体層３、誘電体層３上に配設された陰極部２を有する２つのコンデンサ素子１０と、コンデンサ素子１０の陽極部１に電気的に接合された陽極リード端子１１と、コンデンサ素子１０の陰極部２に電気的に接合された陰極リード端子１２と、２つのコンデンサ素子１０が積層されてなる積層体１０Ａ、陽極リード端子１１の陽極部１への接合部とその近傍、陰極リード端子１２の陰極部２への接合部とその近傍を覆う外装樹脂２０とを備えている。
【００２２】
そして、陽極リード端子１１の引出部１１ａと、陰極リード端子１２の引出部１２ａは外装樹脂２０から外部に引き出され、外装樹脂２０に沿うように曲折加工されている。
【００２３】
また、陽極リード端子１１および陰極リード端子１２は、それぞれ、Ｃｕ基材２１ａ，２２ａにＡｕめっき層２１ｂ，２２ｂを形成することにより形成されている。すなわち、陽極リード端子１１の場合、外装樹脂２０から引き出された引出部１１ａでは、耐候性、めっき付き性などを確保するため、Ｃｕ基材２１ａの表面がＡｕめっき層２１ｂにより被覆され、また、陽極部１との接合部１１ｂでは、陽極部との抵抗溶接の際に必要な抵抗が確保されやすいように、Ａｕめっき層は形成されず、Ｃｕ基材２１ａが露出した状態となるように構成されている。
【００２４】
また、陰極リード端子１２は、導電性接着剤により陰極部２に接続されるため、特に接触抵抗を大きくする必要がないことから、Ｃｕ基材２２ａの表面の全体がＡｕめっき層２２ｂにより被覆されている。
【００２５】
次に、上述のような構成を備えた固体電解コンデンサＡの製造方法について説明する。
【００２６】
（１）コンデンサ素子の作製
表面に多孔質層を有するアルミニウム箔（陽極部）１をアジピン酸アンモニウム水溶液中で陽極酸化し、上記多孔質層表面に酸化アルミニウムからなる誘電体層３を形成する。なお、この陽極酸化は、６０℃、３５Ｖの条件で実施する。
それから、上記誘電体層３を備えた陽極部１の表面の「陰極部２が形成される部分」１ａと「陰極部が形成されない部分（陽極リード端子１１との接合部）」１ｂとの境界に遮断部材（電気絶縁性を有する絶縁樹脂）１４を配設する。
【００２７】
続いて、ＰＥＤＯＴ／ＰＳＳ（ポリスチレンスルホン酸をドープしたポリ（３，４−エチレンジオキシチオフェン））からなるディスパージョン液中に、誘電体層３を備えた陽極部１の、上記「陰極部２が形成される部分」１ａを浸漬、乾燥し、多孔質層の孔内に固体電解質（重合体）を充填、配設する。
【００２８】
それから、多孔質層の孔内に固体電解質が充填された「陰極部２が形成される部分」１ａを固体電解質である重合膜で被覆するために、ＰＥＤＯＴ／ＰＳＳからなるデイスパージョン液を、陰極部２が形成される部分１ａの表面に印刷し、乾燥させることにより、重合層（固体電解質層）を形成する。
【００２９】
それから、上記重合層の上にカーボンペーストを塗布し、乾燥することにより、重合層上にカーボン層を形成し、さらに、上記カーボン層の上にＡｇペーストを塗布し、乾燥することにより、カーボン層上にＡｇ層を形成する。
【００３０】
これにより、陽極部（アルミニウム箔）１、陽極部１上に配設された誘電体層（酸化アルミニウム層）３、誘電体層３上に配設された陰極部（固体電解質層＋カーボン層＋Ａｇ層）２を有するコンデンサ素子１０の単体が得られる。
【００３１】
（２）陽極リード端子および陰極リード端子の作製
陽極リード端子１１および陰極リード端子１２を形成するにあたり、まず、陽極リード端子用のＣｕ基材２１ａと、陰極リード端子用のＣｕ基材２２ａとを準備する。
Ｃｕ基材２１ａ，２２ａは、例えば、帯状のフープ材を打ち抜き加工することにより一体的に提供されてもよい。
【００３２】
そして、陽極リード端子１１は、Ｃｕ基材２１ａの引出部１１ａとなる領域（陽極部１との接合部１１ｂとその裏面を除いた領域）にＡｕめっきを施す。これにより、表層がＡｕめっき層２１ｂからなるＡｕ領域Ｘと、Ａｕめっき層が形成されず、Ｃｕ基材２１ａが表面に露出したＣｕ領域Ｙとを備えた陽極リード端子１１が得られる。
【００３３】
陽極リード端子１１は、具体的には、Ｃｕ基材２１ａのＣｕ領域Ｙとなる領域をマスキングした状態でＮｉめっきを施すことにより下地層となるＮｉめっき層を形成し、このＮｉめっき層上に、Ａｕめっきを施して、表層（最上層）となるＡｕめっき層２１ｂを形成した後、マスキング材料を除去することにより作製される。なお、陽極リード端子１１においては、上述のマスキングした領域がＣｕ領域Ｙとなり、マスキングせず、Ｎｉめっき層上にＡｕめっき層２１ｂが形成された領域がＡｕ領域Ｘとなる。
【００３４】
それから、図２に示すように、陽極リード端子１１の、陽極部１との接合部１１ｂとなるＣｕ領域Ｙに、抵抗増大処理を施す。ここでは、陽極リード端子１１のＣｕ領域Ｙにプレス加工することにより、陽極部１との接合部１１ｂとなる領域に凹凸３０を形成する。
【００３５】
このように、陽極リード端子１１のＣｕ領域Ｙ（接合部１１ｂ）に凹凸３０を形成することにより、凹凸３０を形成しない場合に比べて、陽極リード端子１１の陽極部１との接触面積が減少し、両者間の接触抵抗が増加する。その結果、陽極リード端子１１と陽極部１とを抵抗溶接する際に、発熱量が増加し、確実な抵抗溶接が行われ、信頼性の高い接合が得られるようになる。
【００３６】
また、陽極リード端子１１のＣｕ領域Ｙ（接合部１１ｂ）に凹凸３０を形成することで、溶接箇所を目標とする位置および領域に限定することが可能になり、安定した接合を得ることが可能になる。
【００３７】
なお、接触抵抗を増大させるための抵抗増大処理の方法としては、凹凸を形成する方法の他に、接合部に凸部のみ、あるいは、凹部のみを形成したり、接合部に貫通孔を設けたりする方法、さらには、接合部の表面に酸化被膜を形成する方法などを用いることが可能である。
【００３８】
なお、接合部の表面には、自然に酸化皮膜が形成される場合があるが、本発明における抵抗増大処理として酸化被膜を形成する場合には、自然に形成される場合よりも厚い酸化被膜を積極的に形成する。具体的には、陽極リード端子のＣｕ領域（接合部）を部分的に、例えば１５０℃〜２００℃で加熱することにより、Ｃｕ領域に十分な酸化被膜を形成する方法が例示される。この方法で形成される酸化被膜の厚みは、例えば１０ｎｍ〜１００ｎｍ程度である。
また、これら抵抗増大処理は、コンデンサ素子の陽極部に施してもよい。さらには、陽極リード端子およびコンデンサ素子の陽極部の両方に抵抗増大処理を施すことも可能である。
コンデンサ素子の陽極部に抵抗増大処理として酸化被膜を形成する場合には、陽極部上に配設された容量取得用の誘電体層を形成する処理とは別に、陽極部の接合部表面に酸化被膜を形成する抵抗増大処理が施される。
【００３９】
陰極リード端子２は、Ｃｕ基材２２ａの表面にＡｕめっきを施すことにより作製される。具体的には、Ｃｕ基材２２ａ上に、Ｎｉめっきを施して下地層となるＮｉめっき層を形成し、このＮｉめっき層上に、Ａｕめっきを施して、表層（最上層）となるＡｕめっき層２２ｂを形成することにより作製される。
【００４０】
（３）陽極リード端子および陰極リード端子の接続
（３−１）陽極リード端子の接続
この工程は、コンデンサ素子１０の陽極部１と、上述のようにして作製した陽極リード端子１１のＣｕ領域Ｙ（接合部１１ｂ）とを、抵抗溶接の方法により接合して、両者を接続する工程である。
ここで抵抗溶接を行うにあたっては、例えば、溶接電力０．４ｋＷ〜２．０ｋＷ、電力付与時間５ｍｓ〜４０ｍｓの条件で行う。
【００４１】
なお、この実施形態の固体電解コンデンサＡでは、図１に示すように、２つのコンデンサ素子１０が積層されて積層体１０Ａとして用いられており、各コンデンサ素子１０の陽極部１から引き出された陽極引出部１ｂは重ねられ、陽極リード端子１１のＣｕ領域Ｙ（接合部１１ｂ）上に載置された状態で抵抗溶接が行われ、陽極引出部１ｂと、陽極リード端子１１のＣｕ領域Ｙ（接合部１１ｂ）とが接続されるように構成されている。
【００４２】
なお、陽極リード端子１１の、コンデンサ素子１０の陽極部１への接続は、下記の陰極リード端子１２の陰極部２への接続の工程の先に行ってもよく、また、後に行ってもよい。
【００４３】
（３−２）陰極リード端子の接続
次に、陰極リード端子１２の引出部１２ａとは逆側の端部（他方端）１２ｂを、コンデンサ素子１０の陰極部２に、Ａｇペーストなどの導電性接着剤１５を介して接続する。
【００４４】
上述のように、この実施形態の固体電解コンデンサＡでは、図１に示すように、２つのコンデンサ素子１０が積層されて積層体１０Ａとして用いられていることから、下側のコンデンサ素子１０の陰極部２は、Ａｇペーストなどの導電性接着剤１５を介して陰極リード端子２に電気的に接続され、この下側のコンデンサ素子１０の上に積層された上側のコンデンサ素子１０の陰極部２は、導電性接着剤１５を介して下側のコンデンサ素子１０の陰極部２に接続されるように構成されている。
【００４５】
なお、コンデンサ素子１０はこの実施形態のように２つである場合に限られるものではなく、１つのコンデンサ素子を用いた構成とすることも可能であり、例えば、図１における陰極リード端子１２の下面側に、２つのコンデンサ素子が積層された積層体が配設された構成（すなわち、４つのコンデンサ素子を備えた構成）とすることも可能である。
なお、さらに多くのコンデンサ素子を備えた構成とすることも可能である。
【００４６】
（４）外装樹脂の形成
それから、図１に示すように、固体電解コンデンサＡの各要素（コンデンサ素子１０の積層体１０Ａ、陽極リード端子１１と陽極部１の接合部１１ｂ，１ｂ、陰極リード端子１２と陰極部２の接合部など）を覆うように外装樹脂２０を形成して、外装樹脂２０により各要素を封止する。
【００４７】
外装樹脂２０は、例えば、トランスファー成形の方法により成形される。その際、陽極リード端子１１の陽極部１と接合されたＣｕ領域Ｙ（接合部１１ｂ）が、外装樹脂の内部に位置する（すなわち、Ｃｕ領域Ｙ（接合部１１ｂ）が外装樹脂２０に埋設される）ように外装樹脂２０が形成される。
【００４８】
外装樹脂２０を形成した後、陽極リード端子１１および陰極リード端子１１の端部（コンデンサ素子に接合されていない方の端部）の余剰部分を切断し、折り曲げ加工を行うことにより、図１に示すような固体電解コンデンサＡが得られる。
【００４９】
［本発明の効果を確認するための評価試験１］
上述の陽極リード端子１１（図１参照）として、上記実施形態の場合と同様に、Ｃｕ基材２１ａの引出部１１ａとなる領域（陽極部１との接合部１１ｂとその裏面を除いた領域）にＡｕめっき層２１ｂが形成された陽極リード端子１１を用意した。
【００５０】
なお、陽極リード端子１１としては、Ｃｕ基材の厚みが、０．１０ｍｍのものを用いた。また、この陽極リード端子１１が接合される陽極部（アルミニウム陽極部）１としては、厚みが０．０４ｍｍの多孔質層を両主面に有する、厚みが０．１１ｍｍのアルミニウム箔を用いた。
【００５１】
そして、図３に示すように、この陽極リード端子１１の、陽極部（陽極引出部）との接合部（Ｃｕ領域Ｙ）１１ｂに、プレス加工により、直径が０．３ｍｍ、高さが０．０５ｍｍで、平面形状が円形の突起（凸部）５０を形成した。
すなわち、この評価試験１では、陽極リード端子１１の１つの接合部１１ｂに対して、直径：０．３ｍｍ、高さ：０．０５ｍｍの突起（凸部）５０を１つ形成するようにした。
【００５２】
そして、溶接電力を表１に示すような各条件とし、電力付与時間を１４ｍｓとして抵抗溶接を行い、陽極リード端子を陽極部（陽極引出部）に溶接した。
【００５３】
なお、抵抗溶接には、電極としては、図４（ａ），（ｂ）に示すように、被溶接物（陽極部１と陽極リード端子１１）の上面側および下面側に位置させるべき一対の溶接電極６０ａ，６０ｂとして、厚みが１．０ｍｍ、側面と周面のなす円弧状の稜線部の丸み（曲率半径）Ｒが０．１ｍｍの溶接電極を用いた。
【００５４】
また、比較のため、プレス加工による抵抗増大処理（上記突起を形成する処理）が施されていない陽極リード端子を用いて、表１に示すような溶接電力で、陽極リード端子を陽極部（陽極引出部）に溶接した。
【００５５】
そして、上述のようにして抵抗溶接を行った後の、陽極リード端子の陽極部（陽極引出部）への接合状態（剥がれの発生状態）を調べた。
その結果を表１に示す。
【００５６】
【表１】
2015230976.tif 000003
【００５７】
表１に示すように、突起（凸部）が形成されていない陽極リード端子を用いた場合には、溶接電力が０．８０ｋＷおよび１．０ｋＷの条件では、陽極リード端子の剥がれ（脱落）が発生し、溶接電力を１．２ｋＷにまで大きくしないと、陽極リード端子の剥がれのない信頼性の高い抵抗溶接を行うことができなかった。
【００５８】
これに対し、突起（凸部）を形成した陽極リード端子を用いた場合、溶接電力を０．８０ｋＷとした場合はもちろん、０．６０ｋＷとした場合にも、陽極リード端子の剥がれが発生しないことが確認された。これは、突起（凸部）を形成して抵抗増大処理を施した陽極リード端子を用いた場合、陽極部との接触面積が小さくなり、抵抗溶接時の電気抵抗が高くなるため、溶接すべき部分における発熱量が増大し、信頼性の高い抵抗溶接が行われたことによるものである。
【００５９】
［本発明の効果を確認するための評価試験２］
上述の評価試験１では、抵抗増大処理として、陽極リード端子１１の接合部１１ｂに突起（凸部）５０を形成するようにしたが、この評価試験２では、抵抗増大処理として、図５に示すように、アルミニウム箔７１の表面に多孔質層７２が形成された陽極部１の陽極引出部（接合部）１ｂに、レーザーの照射により凹部５１を形成する処理を施した。
【００６０】
なお、この評価試験２では、陽極リード端子１１には特に加工（抵抗増大処理）は施さず、陽極部１の陽極引出部１ｂにのみレーザーの照射により、平面形状が縦方向（陽極リード端子の長さ方向）０．６ｍｍ×横方向（陽極リード端子の幅方向）０．４ｍｍの長方形で、深さが１０μｍの直方体形状の凹部５１を陽極リード端子の幅方向に０．４ｍｍの間隔を置いて２つ形成する抵抗増大処理を施した。
【００６１】
そして、溶接電力を表２に示すような各条件とし、電力付与時間を１４ｍｓとして抵抗溶接を行い、陽極リード端子を陽極部（陽極引出部）に溶接した。
なお、他の条件は、上記評価試験１の場合と同様である。
【００６２】
また、比較のため、抵抗増大処理が施されていない陽極部と、同じく抵抗増大処理が施されていない陽極リード端子とを、表２に示すような溶接電力で抵抗溶接した。
【００６３】
なお、抵抗溶接には、電極として、側面と周面のなす円弧状の稜線部の丸み（曲率半径）Ｒが０．２ｍｍであることを除いて、上記評価試験１で用いた溶接電極６０ａ，６０ｂと同じ条件のものを用いた（図４参照）。
【００６４】
そして、上述のようにして抵抗溶接を行った後の、陽極リード端子の陽極部（陽極引出部）への接合状態（剥がれの発生状態）を調べた。
その結果を表２に示す。
【００６５】
【表２】
2015230976.tif 000004
【００６６】
表２に示すように、陽極部および陽極リード端子のいずれにも抵抗増大処理（レーザーの照射により凹部を形成する処理）を施していない比較例の場合、溶接電力が０．６０ｋＷでは、陽極リード端子の剥がれ（脱落）が発生し、溶接電力を０．８０ｋＷにまで大きくしないと、陽極リード端子の剥がれのない信頼性の高い抵抗溶接を行うことができなかった。
【００６７】
抵抗増大処理をしていない比較例の試料において、評価試験１の場合よりも、陽極リード端子の剥がれのない抵抗溶接が可能になる溶接電力が低い方にシフトしているのは、溶接電極として、側面と周面のなす円弧状の稜線部の丸み（曲率半径）Ｒが０．２ｍｍと、評価試験１で用いた溶接電極（Ｒ＝０．１ｍｍ）よりも稜線部の丸み（曲率半径）Ｒが大きいものを用いていることによる。
なお、溶接電極の上記稜線部の丸みＲの値が大きい方が、溶接電極の実効面積が小さくなり、エネルギーが狭い範囲に集中するため、低い溶接電力で溶接が可能になる。
【００６８】
これに対し、陽極部にレーザーの照射により凹部５１を形成した場合、溶接電力を０．５０ｋＷと低くした場合にも、陽極リード端子の剥がれが発生しないことが確認された。これは、陽極部に、抵抗増大処理としてレーザー照射による凹部を形成する処理が施されているため、抵抗溶接を行う際の、陽極部と陽極リード端子の接触面積が小さくなり、抵抗溶接時の電気抵抗が高くなるため、溶接すべき部分における発熱量が増大し、信頼性の高い抵抗溶接が行われたことによるものである。
【００６９】
なお、上記評価試験では、陽極部および陽極リード端子のいずれか一方に抵抗増大処理を施した場合を例にとって説明したが、陽極部および陽極リード端子の両方に抵抗増大処理を施すことも可能である。その場合にも、溶接すべき部分における発熱量を増大させることが可能になり、信頼性の高い抵抗溶接を行うことができる。
【００７０】
また、上記評価試験では、抵抗増大処理として、陽極部および陽極リード端子のいずれか一方に、凸部または凹部を形成する処理を施すようにしているが、抵抗増大処理としては、陽極部および陽極リード端子の少なくとも一方に、貫通孔を形成することにより接触面積を減らして抵抗を増大させる処理を行うことも可能である。さらには、陽極リード端子および陽極部の少なくとも一方の表面に酸化被膜を形成して、抵抗を増大させる処理を施すようにすることも可能である。
上述のような抵抗増大処理を行った場合にも、上記評価試験１および２の場合と同様の効果を得ることができる。
【００７１】
また、本発明によれば、陽極リード端子と陽極部の接触抵抗を確実に増大させることができるため、条件しだいでは、陽極リード端子や陽極部の表面に、Ａｕめっき膜などの貴金属膜などが形成されているような場合にも適用することが可能である。
【００７２】
本発明は、その他の点においても上記実施形態や、評価試験の内容に限定されるものではなく、固体電解コンデンサを構成するコンデンサ素子の数、コンデンサ素子の具体的な構成、陽極部と陽極リード端子の接合部の具体的な形状や構造などに関し、発明の範囲内において種々の変形を加えることが可能である。
【符号の説明】
【００７３】
１      陽極部（アルミニウム箔）
１ａ    陽極部の表面の陰極部が形成される部分
１ｂ    陽極引出部（陽極部の陽極リード端子との接合部）
２      陰極部
３      誘電体層
１０    コンデンサ素子
１０Ａ  コンデンサ素子の積層体
１１    陽極リード端子
１１ａ  陽極リード端子の引出部
１１ｂ  陽極リード端子の陽極部との接合部
１２    陰極リード端子
１２ａ  陰極リード端子の引出部
１２ｂ  陰極リード端子の逆側端部
１４    遮断部材
１５    導電性接着剤
２０    外装樹脂
２１ａ  陽極リード端子を構成するＣｕ基材
２１ｂ  陽極リード端子に形成されたＡｕめっき層
２２ａ  陰極リード端子を構成するＣｕ基材
２２ｂ  陰極リード端子に形成されたＡｕめっき層
３０    凹凸
５０    陽極リード端子の陽極部との接合部に形成した突起（凸部）
５１    陽極部（陽極引出部）に形成した凹部
６０ａ，６０ｂ  一対の溶接電極
７１    陽極部を構成するアルミニウム箔
７２    多孔質層
Ａ      固体電解コンデンサ
Ｘ      表面にＡｕめっき層が形成されたＡｕ領域
Ｙ      表面にＡｕめっき層が形成されずＣｕ基材が露出したＣｕ領域
【図１】
2015230976.tif 000005
【図２】
2015230976.tif 000006
【図３】
2015230976.tif 000007
【図４】
2015230976.tif 000008
【図５】
2015230976.tif 000009
【図６】
2015230976.tif 000010